(57)【要約】  本発明は、光の映りこみを抑制し、指紋付着性を低下させ、ぎらつきを抑制することが可能な透明基材を提供することを目的とする。  本発明は、少なくとも一方の面について、表面粗さＲＭＳ（μｍ）の変化量に対するＧｌｏｓｓ（％）の変化量を示す、ΔＧｌｏｓｓ／ΔＲＭＳが−８００以下である透明基材を提供する。
2014112297.tif 000002
【特許請求の範囲】
【請求項１】
少なくとも一方の面について、表面粗さＲＭＳ（μｍ）の変化量に対するＧｌｏｓｓ（％）の変化量を示す、ΔＧｌｏｓｓ／ΔＲＭＳが−８００以下である透明基材。
【請求項２】
前記透明基材はガラスである請求項１に記載の透明基材。
【請求項３】
少なくとも一方の面のＧｌｏｓｓ（％）が９５％以下である請求項１又は２に記載の透明基材。
【請求項４】
フロスト加工により表面処理が施された請求項１乃至３いずれか一項に記載の透明基材。
【発明の詳細な説明】
【技術分野】
【０００１】
本発明は、透明基材に関する。
【背景技術】
【０００２】
従来から、液晶ディスプレイ等の各種表示装置に透明基材が用いられている。【０００３】
近年では携帯デバイスや、車載用機器において液晶ディスプレイ等の表示装置が多く用いられるようになってきており、特に車載用機器の用途において、太陽光や、車内灯等の光が映りこみ、視認性に影響を及ぼしやすいことから、光の映りこみを抑制することが求められていた。また、タッチパネルも多く用いられるようになっており、特に人の手が触れる機会も多いことから、指紋の付着性を抑制することも求められていた。【０００４】
ガラス製品等において光沢の程度の調整や、指紋の付着を抑制する方法として、ガラスの表面に微細な凹凸を形成する方法が知られている。【０００５】
例えば特許文献１には、ガラス製品を、弗化水素、弗化アンモニウム、硝子系の微粉にてなる腐食液に浸した後、水洗いし、さらに、弗化水素、硫酸、硝酸にてなる腐食艶出し液に浸し、その後水洗いを行うガラス製品の表面加工方法が開示されている。
【先行技術文献】
【特許文献】
【０００６】
【特許文献１】日本国特開昭６１−３６１４０号公報
【発明の概要】
【発明が解決しようとする課題】
【０００７】
しかしながら、特許文献１においては、表示装置等の透明基材として用いることは想定されていないため、液晶ディスプレイ等の表面に係る表面加工が施されたガラス基板を配置すると、ガラスの凹凸サイズと液晶ディスプレイの画素サイズとの関係に依存して光の散乱ムラ（以下、ぎらつきともいう）を生じるという問題があった。【０００８】
本発明は上記従来技術が有する問題に鑑み、光の映りこみを抑制し、指紋付着性を低下させ、ぎらつきを抑制することが可能な透明基材を提供することを目的とする。
【課題を解決するための手段】
【０００９】
上記課題を解決するため本発明は、少なくとも一方の面について、表面粗さＲＭＳ（μｍ）の変化量に対するＧｌｏｓｓ（％）の変化量を示す、ΔＧｌｏｓｓ／ΔＲＭＳが−８００以下である透明基材を提供する。
【発明の効果】
【００１０】
本発明の透明基材は、光の映りこみを抑制し、指紋付着性を低下させ、光の散乱ムラ（ぎらつき）を抑制できる。
【図面の簡単な説明】
【００１１】
【図１】本発明の実施形態における表面粗さを変化させた際のＧｌｏｓｓの変化の説明図
【図２】実験例２における透明基材のレーザー顕微鏡画像
【図３】実験例８における透明基材のレーザー顕微鏡画像
【図４】実験例２、８においてΔＧｌｏｓｓ／ΔＲＭＳを算出した際の回帰直線
【発明を実施するための形態】
【００１２】
以下、本発明を実施するための形態について図面を参照して説明するが、本発明は、下記の実施形態に制限されることはなく、本発明の範囲を逸脱することなく、下記の実施形態に種々の変形および置換を加えることができる。
【００１３】
本実施形態では、本発明の透明基材について説明する。
【００１４】
本実施形態の透明基材は、少なくとも一方の面について、表面粗さＲＭＳ（μｍ）の変化量に対するＧｌｏｓｓ（％）の変化量を示すΔＧｌｏｓｓ／ΔＲＭＳが、−８００以下であることを特徴とする。
【００１５】
本発明の発明者らが、光の映りこみを抑制し、指紋付着性を低下させ、ぎらつきを抑制できる透明基材について検討を重ねた結果、該透明基材の表面に、適切な凹凸の微細構造を形成することにより解決できることを見出し、本発明を完成させた。
【００１６】
まず、透明基材においてぎらつきを抑制するためには、上記の様に適切な凹凸の微細構造を有していることが好ましい。
【００１７】
そして、適切な凹凸の微細構造とは凹凸の形状、凹凸の形状分布、凹凸のサイズ、凹凸のサイズ分布が適切な範囲にあることを意味している。従来の手法ではこれらを個々に評価し、ぎらつきとの相関を調査していたが、明瞭な関係は得られなかった。
【００１８】
本発明者らは、これらが適切な範囲にあることを、表面粗さＲＭＳ（μｍ）の変化量に対するＧｌｏｓｓ（％）の変化量により評価できることを見出した。
【００１９】
ここで、Ｇｌｏｓｓ（％）は、正反射光の割合や、拡散反射光の方向分布などに注目して、物体表面の光沢の程度を一次元的に表す指標である。Ｇｌｏｓｓ（％）は、ＪＩＳ  Ｚ  ８７４１で規定される方法に準拠した方法により鏡面光沢度として測定できる。正反射は、入射面において乱反射や吸収があると低下するので、Ｇｌｏｓｓは、凹凸形状やその分布、凹凸サイズやその分布を間接的に反映する量と考えられる。
【００２０】
一方、表面粗さＲＭＳ（μｍ）とは、基準面（ここでは表面処理前の基板表面）からの凹凸の平均深さである。表面粗さＲＭＳ（μｍ）は、ＪＩＳ  Ｂ  ０６０１（２００１）で規定される方法に準拠した方法により測定できる。なお、表面粗さＲＭＳは、二乗平均粗さＳｑで表わされる場合もある。測定については、一般的に表面粗さの測定に用いられる各種方法を利用できるが、特に測定視野が広い方が透明基材の表面のより広範囲の状態を反映できることから、例えばレーザー顕微鏡により測定を行うことが好ましい。
【００２１】
表面粗さＲＭＳ（μｍ）の変化量に対するＧｌｏｓｓ（％）の変化量とは、透明基材の少なくとも一方の面（表面）に微細な凹凸を形成した後、エッチング処理を行って表面粗さＲＭＳ（μｍ）をわずかに変化させことによる、Ｇｌｏｓｓ（％）の変化量を意味している。
【００２２】
この際のエッチング処理の方法は、特に限定されるものではないが、例えば透明基材がガラスの場合にはフッ酸（フッ化水素水溶液）によりエッチング処理を行うことができる。また、反応性イオンエッチング等のドライエッチングも利用可能である。
【００２３】
ここで、表面粗さＲＭＳ（μｍ）の変化量に対するＧｌｏｓｓ（％）の変化量の定性的な意味について説明する。図１に透明基材の表面の凹凸の微細構造（以下、単に「凹凸形状」とも記載する）の断面図を模式的に示す。図中実線がエッチング処理を行う前の透明基材表面の凹凸形状を示しており、点線がエッチング処理後の凹凸形状を示している。図１（ａ）が微細な凹部を有し、本実施形態における好ましい凹凸形状の例であり、図１（ｂ）が図１（ａ）よりも凹部のサイズが大きい例である。
【００２４】
図１（ａ）と（ｂ）とでは、前提としてエッチング処理前の初期状態において凹部深さが異なる。具体的には、凹部の深さ、すなわち、曲率半径は、微細な凹部を有する（ａ）のほうが、（ｂ）よりも小さい。続いて、図１（ａ）、（ｂ）の双方のケースにおいて同等の微小なエッチング量となるようなエッチング処理を行うと、凹部の深さの変化は図１（ａ）と（ｂ）とで同程度となるため、表面粗さＲＭＳ（μｍ）の変化量は同等である。
【００２５】
一方、図１（ａ）における凹部の曲率半径は（ｂ）のケースに比べると小さいので、図１（ａ）においてＡで示すエッチング処理後の凹部と凹部との接続部に相当する凸部は、図１（ｂ）においてＢで示すエッチング処理後の凸部に比べてなだらかな形状になる。すなわち凸部の形状変化としては（ａ）のほうが大きくなり、Ｇｌｏｓｓ（％）の変化量も大きくなる。このように、凹部サイズが小さいほど、ΔＧｌｏｓｓ／ΔＲＭＳの絶対値は大きくなる。
【００２６】
このように、表面粗さＲＭＳ（μｍ）の変化量に対するＧｌｏｓｓ（％）の変化量を評価することにより、上述したような適切な凹凸の微細構造を有するかを評価できる。
【００２７】
そして、図１では、それぞれの凹凸形状が均一な場合で説明したが、例えば、凹部の形状が大きい部分が混入している場合や、形状が不均一な場合には、図１（ｂ）のように凹部の曲率半径が大きい部分を含むことになり、図１（ｂ）の場合と同様に表面粗さＲＭＳ（μｍ）の変化量に対するＧｌｏｓｓ（％）の変化量が小さくなる。このため、表面粗さＲＭＳ（μｍ）の変化量に対するＧｌｏｓｓ（％）の変化量を評価することにより、上述したような適切な凹凸の微細構造を有するかを評価できる。
【００２８】
ΔＧｌｏｓｓ／ΔＲＭＳは上記のように−８００以下であればよいが、−１０００以下であることがより好ましく、−１２００以下であることが特に好ましい。
【００２９】
透明基材の少なくとも一方の面についてΔＧｌｏｓｓ／ΔＲＭＳが上記要件を満たしていればよい。また、両面について、適切な凹凸の微細構造を有していてもよい。すなわち、透明基材の両面についてΔＧｌｏｓｓ／ΔＲＭＳが上記要件を満たしていてもよい。
【００３０】
そして、上記のように透明基材の表面に適切な凹凸の微細構造を形成することにより、光の映りこみを抑制し、指紋付着性を低下させることも可能になる。これは、光の映りこみの抑制に関しては、透明基材の表面に凹凸の微細構造を有することにより、表面に凹凸の微細構造を有していない透明基材に比べると、基材表面での正反射を適度に抑制することが可能になるためと考えられる。また、指紋付着性の低下に関しても、透明基材の表面に微細な凹凸を形成することにより、手垢や汗等が凹んだ部分に入りにくくなるためと考えられる。
【００３１】
また、本実施形態の透明基材は、反射像の鮮明性が低いことが望ましいため、少なくとも一方の面のＧｌｏｓｓ（％）が９５％以下であることが好ましく、９０％以下であることがより好ましい。
【００３２】
Ｇｌｏｓｓ（％）は、透明基材表面に凹凸の微細構造を形成したことによる光の正反射の抑制効果を反映するものであるが、Ｇｌｏｓｓ（％）が上記範囲にあることにより、透明基材表面での光の正反射を抑制できていることを示しており、各種ディスプレイ、タッチパネル等に用いた場合に表示の視認性を高めることが可能になるため好ましい。なお、ここでのＧｌｏｓｓ（％）は、透明基材の両面に凹凸形状を形成した場合に、少なくとも一方の面について上記要件を満たしていることが好ましい。また、両面について満たしていてもよい。
【００３３】
表面粗さＲＭＳ（μｍ）の変化量に対するＧｌｏｓｓ（％）の変化量を測定する際には、測定対象となる透明基材について少なくとも１回その表面についてエッチング処理を行うことによって、表面粗さＲＭＳ（μｍ）、Ｇｌｏｓｓ（％）の測定を行えばよい。より測定精度を高める観点からは、１回目と同じ条件で合計２回以上エッチング処理を行い、エッチング処理を行う毎にＧｌｏｓｓ（％）と表面粗さＲＭＳ（μｍ）の測定を行い、得られた複数の測定結果に対して直線近似を行い、その傾きからΔＧｌｏｓｓ／ΔＲＭＳを算出することが好ましい。
【００３４】
本実施形態の透明基材の製造方法としては、特に限定されるものではなく、任意の方法によって、透明基材の少なくとも一方の面の表面に微細な凹凸を形成することにより、製造できる。例えば、透明基材の表面にフロスト加工や、サンドブラスト法、ラッピング等により透明基材の表面を掘削して微細な凹凸構造を形成する方法を好ましく利用できる。また、これらの方法にさらにエッチング処理を組み合わせてもよい。
【００３５】
中でも、フロスト加工により、透明基材に表面処理を施す、すなわち、透明基材の表面に凹凸の微細構造を形成することが好ましい。これは、フロスト加工によれば、１回の操作により加工可能な範囲が広く、作業時間が短時間ですむこと、さらに、表面に微細な凹凸を形成しやすいことが挙げられる。また、フロスト加工により透明基材の表面に微細な凹凸を形成した場合、加工の程度、すなわち凹凸形状の形状、サイズを調整することによって、Ｇｌｏｓｓ（％）及びヘイズ（％）の選択できる幅が、他の加工方法に比較して広くなる。このため、フロスト加工の条件を選択することにより、所望のＧｌｏｓｓ（％）、ヘイズ（％）を有する透明基材を供給することが可能になり好ましい。
【００３６】
本実施形態の透明基材の材料としては特に限定されるものではなく、透明な固体材料であればよい。本実施形態の透明基材の材料としては、例えばプラスチック、ガラス等の各種材料が挙げられる。中でも透明性や、強度等の観点から透明基材はガラスであることが好ましい。
【００３７】
この場合、ガラスの種類は特に限定されるものではなく、無アルカリガラスや、ソーダライムガラス、アルミノシリケートガラスなど各種ガラスを利用できる。
【００３８】
透明基材の形状に関しても特に限定されるものではなく、平面で板状である必要はなく、曲面を含むものでも異型状のものでもよい。
【００３９】
本実施形態の透明基材がソーダライムガラスやアルミノシリケートガラス等の場合、本実施形態の透明基材についてさらに、公知の方法により化学強化処理を施すこともできる。
【００４０】
化学強化処理とは、ガラスの表面のイオン半径が小さいアルカリイオン（例えば、ナトリウムイオン）を、イオン半径の大きなアルカリイオン（例えば、カリウムイオン）に置換する処理をいう。例えば、ナトリウムイオンを含有するガラスを、カリウムイオンを含む溶融塩で処理することにより行うことができる。このようなイオン交換処理が行われることによってガラス表面に形成される圧縮応力層の組成は、イオン交換処理前の組成と若干異なるが、ガラス基板表面から十分深い深層部（広義の引張応力層）の組成は、イオン交換処理前の組成とほぼ同じである。
【００４１】
化学強化の条件としては特に限定されるものではなく、化学強化に供するガラスの種類や要求される化学強化の程度等に応じて選択できる。
【００４２】
化学強化処理を行うための溶融塩としては、化学強化に供するガラス基材に応じて選択すればよい。例えば、硝酸カリウム、硫酸ナトリウム、硫酸カリウム、炭酸カリウム、塩化ナトリウムおよび塩化カリウム等のアルカリ硫酸塩およびアルカリ塩化塩などが挙げられる。これらの溶融塩は単独で用いてもよいし、複数種を組み合わせて用いてもよい。
【００４３】
溶融塩の加熱温度は、３５０℃以上が好ましく、３８０℃以上がより好ましい。また、５００℃以下が好ましく、４８０℃以下がより好ましい。
【００４４】
溶融塩の加熱温度を３５０℃以上とすることにより、イオン交換速度の低下により化学強化が入りにくくなるのを防ぐ。また、５００℃以下とすることにより溶融塩の分解・劣化を抑制できる。
【００４５】
また、ガラスを混合溶融塩に接触させる時間は、十分な圧縮応力を付与するためには、１時間以上が好ましく、２時間以上がより好ましい。また、長時間のイオン交換では、生産性が落ちるとともに、緩和により圧縮応力値が低下するため、２４時間以下が好ましく、２０時間以下がより好ましい。
【００４６】
以上、本実施形態の透明基材について説明してきたが、本実施形態の透明基材においては、上述のように少なくとも一方の面について、表面粗さＲＭＳ（μｍ）の変化量に対するＧｌｏｓｓ（％）の変化量を示すΔＧｌｏｓｓ／ΔＲＭＳが、−８００以下である。この条件を満たせば、透明基材の表面に形成される凹凸の微細構造は、適切な形状、サイズを有することを示しており、光の映りこみを抑制し、指紋付着性を低下させ、光の散乱ムラ（ぎらつき）を抑制することが可能になる。
【００４７】
本実施形態の透明基材は各種用途において用いることができるが、例えば、液晶ディスプレイや有機ＥＬ等のディスプレイやタッチパネルの用途に好ましく用いることができる。中でも特に携帯デバイスや車載用機器のディスプレイやタッチパネルにおいてより好ましく用いることができる。
【実施例】
【００４８】
以下に具体的な実施例を挙げて説明するが、本発明はこれらの実施例に限定されるものではない。なお、以下の実験例のうち、実験例１〜実験例６が実施例、実験例７〜実験例１０が比較例である。
（１）評価方法
以下の実験例において得られた透明基材の特性評価方法について以下に説明する。
＜Ｇｌｏｓｓ（％）＞
ＪＩＳ  Ｚ  ８７４１：１９９７で規定される方法に準拠して測定を行った。【００４９】
具体的には、測定装置（日本電色製、商品名：ＰＧ-IIＭ）を用いて、ワーク（透明基材）の表面処理を施した面に対して、６０°の角度から入射した光（光源：タングステンランプ）の鏡面反射光束を測定した。【００５０】
そして、微細な凹凸を形成する前の透明基材（未処理の透明基材）について同様に測定した際の光の反射光量を１００％として、試料について測定した鏡面反射光束を表わしている。
＜ＲＭＳ（μｍ）＞
ＪＩＳ  Ｂ  ０６０１：２００１で規定される方法に準拠して測定を行った。【００５１】
具体的には、試料の測定面について測定範囲Ｐを一箇所定め、３００μｍ×２００μｍの視野範囲について、レーザー顕微鏡（キーエンス社製  商品名：ＶＫ−９７００）を用いて測定を行った。その際のカットオフ値はλｃ＝０．０８ｍｍであった。
＜ΔＧｌｏｓｓ（％）／ΔＲＭＳ（μｍ）＞
得られた透明基材について、上記方法により、Ｇｌｏｓｓ（％）、表面粗さＲＭＳ（μｍ）を予め測定した。【００５２】
次いで、該試料を全量に対して５ｗｔ％の濃度のフッ酸に３分間浸漬した後、取り出して蒸留水により洗浄を行い、再度上記測定方法によりＧｌｏｓｓ（％）、表面粗さＲＭＳ（μｍ）を測定した。同様に該試料をフッ酸に３分間浸漬した後洗浄し、Ｇｌｏｓｓ（％）、表面粗さＲＭＳ（μｍ）を測定するという作業をあと２回繰り返した。なお、ＲＭＳの測定に当たっては、いずれの測定時においても同じ測定範囲Ｐについて測定を行った。【００５３】
該試料の４回の測定結果に対して最小二乗法によりＧｌｏｓｓ（％）、表面粗さＲＭＳ（μｍ）の回帰直線を求め、その傾きからΔＧｌｏｓｓ／ΔＲＭＳを算出した。【００５４】
なお、以下のヘイズ、微細凹凸径、ぎらつき評価については、本測定を行う前(フッ酸による再エッチング処理を行う前)に測定を行っておいた。
＜ヘイズ＞
ＪＩＳ  Ｋ  ７１３６で規定される方法に準拠してヘイズ（ＨＡＺＥ）を測定した。【００５５】
具体的には、ヘイズメーター（スガ試験機社製  商品名：ＨＺ−２）を用いて測定を行った。
＜微細凹凸径＞
試料の測定面について３００μｍ×２００μｍの視野範囲Ｐにおいて、レーザー顕微鏡を用いて測定面の高さ分布を測定した。続いて形状ばらつきによるノイズ除去のため、得られた表面について最も高さが高い点から１μｍ引いた値を閾値とし、二値化を行った。二値化により得られた画像の各凹凸について真円近似を行い、円の直径を算出した。得られた直径のメジアン径を微細凹凸径とした。
＜ぎらつき評価＞
得られた透明基材をｉＰｈｏｎｅ４Ｓ（アップル社製）の液晶パネル上に配置し５０ｍｍ×５０ｍｍ角の測定範囲を設定した上で、（Ａ）基板を液晶パネルに固定した上で目視検査を行うこと、（Ｂ）基板を液晶パネルに対して１ｍｍ／ｓｅｃで動かしながら目視検査を行うことの双方により、光の散乱ムラの評価を行った。人間の目の特性上、基板を動かしながら目視を行うことでより厳密な測定が可能となる。評価においては生じたぎらつきの点の数をカウントして以下のように行った。【００５６】
本評価は以下の基準により１〜５点で評価を行った。点数が低い方が光の散乱ムラ（ぎらつき）が抑制されていることを意味しており、３点以下を合格とした。【００５７】
１点：基板を動かしている場合でもぎらつきは確認されない
２点：基板を動かしている場合に微細なぎらつきが３点以下確認される
３点：基板を固定した場合に確認されたぎらつきは２点以下であったが、基板を動かしている場合に微細なぎらつきが４点以上確認される
４点：基板を固定した場合でもぎらつきが３点以上確認される
５点：基板を固定した場合でも全面にぎらつきが確認される
（２）実験手順
［実験例１］
以下の手順により、透明基材であるガラス基板の表面に微細な凹凸形状を形成した。
（１）２．５ｗｔ％のフッ化水素酸に厚さ１．３ｍｍ、５ｃｍ角のアルミノシリケートガラス基板を３０秒浸漬して、予洗を行った。
（２）３５０ｍｌの純水、３５０ｍｌの氷酢酸混液に、１５０ｇのフッ化カリウム、５０ｗｔ％のフッ化水素水溶液３００ｍｌを溶解してフロスト処理液を調製した。
（３）ガラス基板を上記フロスト溶液に３０秒浸漬して、プリエッチング処理を行った。
（４）アルミノシリケートガラス基板を前記フロスト溶液から取り出し、１０分間流水で洗浄した後、５ｗｔ％のフッ化水素水溶液に６分間浸漬することによりエッチング処理を行い、透明基材であるアルミノシリケートガラス基板表面に微細な凹凸形状を形成した。【００５８】
得られた試料について、上記評価方法により、Ｇｌｏｓｓ、表面粗さＲＭＳ、ΔＧｌｏｓｓ／ΔＲＭＳ、ヘイズ、微細凹凸径、ぎらつき評価についてそれぞれ評価を行った。
［実験例２］
フロスト処理液を純水７００ｍｌに、１５０ｇのフッ化カリウム、５０ｗｔ％のフッ化水素水溶液３００ｍｌを溶解したものに変更した以外は実験例１と同様にして、透明基材の表面に微細な凹凸形状を形成した。【００５９】
得られた試料について実験例１と同様に評価を行った。【００６０】
本実験例については、透明基材の一方の面についてレーザー顕微鏡（キーエンス社製  商品名：ＶＫ−９７００）により表面観察を行った。レーザー顕微鏡画像を図２に示す。【００６１】
また、図４にΔＧｌｏｓｓ／ΔＲＭＳを算出した際の回帰直線を直線（ａ）で示す。
［実験例３］
フロスト処理液を４００ｍｌの純水、４００ｍｌの氷酢酸混液に、１００ｇのフッ化カリウム、５０ｗｔ％のフッ化水素水溶液２００ｍｌを溶解したものに変更した以外は実験例１と同様にして、透明基材の表面に微細な凹凸形状を形成した。【００６２】
得られた試料について実験例１と同様に評価を行った。
［実験例４］
フロスト処理液を８００ｍｌの純水に、１００ｇのフッ化カリウム、５０ｗｔ％のフッ化水素水溶液２００ｍｌを溶解したものに変更した以外は実験例１と同様にして、透明基材の表面に微細な凹凸形状を形成した。【００６３】
得られた試料について実験例１と同様に評価を行った。
［実験例５］
フロスト処理液を４７０ｍｌの純水、４７０ｍｌの氷酢酸混液に、３０ｇのフッ化カリウム、５０ｗｔ％のフッ化水素水溶液６０ｍｌを溶解したものに変更した以外は実験例１と同様にして、透明基材の表面に微細な凹凸形状を形成した。【００６４】
得られた試料について実験例１と同様に評価を行った。
［実験例６］
フロスト処理液を９４０ｍｌの純水に、３０ｇのフッ化カリウム、５０ｗｔ％のフッ化水素水溶液６０ｍｌを溶解したものに変更した以外は実験例１と同様にして、透明基材の表面に微細な凹凸形状を形成した。【００６５】
得られた試料について実験例１と同様に評価を行った。
［実験例７］
以下の手順により、透明基材であるガラス基板の表面に微細な凹凸形状を形成した。
（１）５０ｗｔ％のフッ化水素水溶液１０００ｍｌに、１５００ｇのフッ化アンモニウムと、平均粒径が４μｍのガラスビーズ１２０ｇとを加えて攪拌し、フロスト処理液を調製した。
（２）厚さ１．３ｍｍ、５ｃｍ角のアルミノシリケートガラス基板を上記フロスト溶液に８分間浸漬して、プリエッチング処理を行った。
（３）アルミノシリケートガラス基板を前記フロスト溶液から取り出し、１０分間流水で洗浄した後、２０ｗｔ％のフッ化水素水溶液に１６分間浸漬することによりエッチング処理を行い、透明基材であるアルミノシリケートガラス基板表面に微細な凹凸を形成した。【００６６】
得られた試料について、上記評価方法により、Ｇｌｏｓｓ、表面粗さＲＭＳ、ΔＧｌｏｓｓ／ΔＲＭＳ、ヘイズ、微細凹凸径、ぎらつき評価についてそれぞれ評価を行った。
［実験例８］
フロスト処理液を５０ｗｔ％のフッ化水素水溶液１０００ｍｌに、５００ｇのフッ化アンモニウムと、平均粒径が４μｍのガラスビーズ１２０ｇとを加えたものに変更した以外は実験例７と同様にして透明基材の表面に微細な凹凸を形成した。【００６７】
得られた試料について実験例７と同様に評価を行った。【００６８】
実験例２と同様にして、得られた透明基材の一方の面について表面観察を行った。レーザー顕微鏡画像を図３に示す。【００６９】
また、図４にΔＧｌｏｓｓ／ΔＲＭＳを算出した際の回帰直線を直線（ｂ）で示す。
［実験例９］
フロスト処理液を５０ｗｔ％のフッ化水素水溶液１０００ｍｌに、５００ｇのフッ化アンモニウムを加えた物に変更した以外は実験例７と同様にして透明基材の表面に微細な凹凸を形成した。【００７０】
得られた試料について実験例７と同様に評価を行った。
［実験例１０］
フロスト処理液を６５ｗｔ％のフッ化水素水溶液７７０ｍｌと氷酢酸２３０ｍｌ混液に、１５００ｇのフッ化アンモニウムと、平均粒径が４μｍのガラスビーズ１２０ｇとを加えたものに変更した以外は実験例７と同様にして透明基材の表面に微細な凹凸を形成した。【００７１】
得られた試料について実験例７と同様に評価を行った。【００７２】
実験例１〜実験例１０の結果を表１に示す。【００７３】
【表１】
2014112297.tif 000003
これらの結果によると、ΔＧｌｏｓｓ／ΔＲＭＳが本願発明の規定を充足する実験例１〜６については、ぎらつきの評価が３点以下となっており、ぎらつきを抑制した透明基材が得られていることが分かる。【００７４】
さらに、実験例１〜６で得られた透明基材においては適切な凹凸の微細構造が形成されているため、微細な凹凸が形成される前の透明基材と比較して、光の映りこみを抑制し、指紋付着性を低下できた。【００７５】
また、実験例２、実験例８の凹凸形状を観察した図２、図３を比較すると、実験例２の透明基材においては、実験例８に比較すると非常に微細な凹部が形成されていることが確認できる。このような構造を有することにより、ぎらつきを抑制することが確認できる。また、このことは実験例２、実験例８を比較するとΔＧｌｏｓｓ／ΔＲＭＳにも反映されているといえる。【００７６】
以上に透明基材を、実施形態および実施例等で説明したが、本発明は上記実施形態および実施例等に限定されない。特許請求の範囲に記載された本発明の要旨の範囲内において、種々の変形、変更が可能である。【００７７】
本出願は、２０１３年１月２１日に日本国特許庁に出願された特願２０１３−００８２７５号に基づく優先権を主張するものであり、特願２０１３−００８２７５号の全内容を本国際出願に援用する。
【図１】
2014112297.tif 000004
【図４】
2014112297.tif 000005
【図２】
2014112297.tif 000006
【図３】
2014112297.tif 000007
【国際調査報告】
2014112297.tif 000008
2014112297.tif 000009
2014112297.tif 000010
2014112297.tif 000011